(57)【要約】【課題】ＭＤ方向に繊維配向した撚り加工紙製品用の原紙を、長網抄紙機で効率よく生産すること。【解決手段】粘度コントロール剤を添加した紙の原料スラリーを長網抄紙機によりＪｅｔ／Ｗｉｒｅ比９０％〜８０％で抄造する。それにより、紙の繊維配向角度を長網ワイヤーの走行方向線を軸として−１０°〜＋１０°の範囲に集中させる。粘度コントロール剤としては、ポリエチレンオキサイドまたはポアクリルアーマイドを絶乾パルプ重量あたり０．１％〜１％添加する。紙の原料としては、アスペクト比の大きい針葉樹パルプを使用するのがよい。長網抄紙機のワイヤーパート上における原料濾水速度は、ＣＳＦ４５０ｃｃ〜７００ｃｃの範囲に調整するとよい。抄紙された紙は、米坪３５ｇ／ｍ２以下で縦引張強度が２．０〜４．０ｋｇの範囲で、引張強度のＹ／Ｔ比が１０〜４０％とされ、また、米坪３５ｇ／ｍ２以下で横引裂強度を１００ｍＮ〜３００ｍＮの範囲に調整される。その原紙は紐状に撚り加工して紐状の紙製品として使用される。【特許請求の範囲】
【請求項１】
長網抄紙機で抄紙し、米坪３５ｇ／ｍ２以下で縦引張り強度が２．０ｋｇ以上、引張り強度のＹ／Ｔ比が１０〜４０％であることを特徴とする撚り加工紙製品用原紙。
【請求項２】
横引裂強度が１００ｍＮ以上であることを特徴とする請求項１記載の撚り加工紙製品用原紙。
【請求項３】
長網ワイヤーの走行方向に対するパルプ繊維配向角の絶対値が１０度以内であることを特徴とする請求項１または２記載の撚り加工紙製品用原紙。
【請求項４】
粘度コントロール剤としてポリエチレンオキサイドまたはポリアクリルアミドを絶乾パルプ重量あたり０．１％〜１％添加することを特徴とする請求項１〜３のいずれか１項に記載の撚り加工紙製品用原紙。
【請求項５】
原料パルプがフリーネス４５０〜７００ｃｃ（ＣＳＦ）の針葉樹パルプであることを特徴とする請求項１〜４のいずれか１項に記載の撚り加工紙製品用原紙。
【請求項６】
請求項１〜５記載の撚り加工紙製品用原紙を紐状に撚り加工して得られる紐状の紙製品。
【発明の詳細な説明】
【０００１】
【発明の属する技術分野】
本願発明は、撚り加工紙製品用原紙および撚り加工によって得られる紐状の紙製品に関するものである。
【０００２】
【従来の技術及び発明が解決しようとする課題】
紙を撚り加工により紐状とし、それをたとえば畳表の材料等として使用することが提案されている（たとえば、特開平５−１３３０７８号公報、特開平９−１８８９２８号公報）が、そのような紐状紙製品においては、特にＭＤ方向（縦方向又は長手方向）の引張強度とＣＤ方向（横方向又は幅方向）の引裂強度が要求される。そのためには、紙の繊維配向を特に紙のＭＤ方向線に沿って集中させることが好ましい。その場合に、長網抄紙機で抄紙した紙は、ワイヤーパートの特性から円網抄紙機で抄紙する場合よりも繊維配向がＣＤ方向に向き易いため、紐状紙製品用の紙を抄紙する場合には比較的繊維配向がＭＤ方向に集中し易い円網抄紙機で抄紙する方が良好な結果が得られる。しかし、一般に、円網抄紙機は長網抄紙機に比べて生産性に劣るという問題がある。
【０００３】
本願発明は、上記のような問題に鑑みてなされたもので、円網抄紙機に比べて比較的生産効率のよい長網抄紙機を使用しつつ、しかも紙の繊維配向を可及的にＭＤ方向線に沿って集中させることによって、ＭＤ方向の引張強度とＣＤ方向の引裂強度を向上させた撚り加工紙製品用原紙および撚り加工によって得られる紐状の紙製品を提供することを目的としてなされたものである。
【０００４】
【課題を解決するための手段】
本願発明では、長網抄紙機で紙を抄紙するにあたり、紙の原料スラリーに粘度コントロール剤を添加して粘度を調整し、さらに必要に応じてワイヤーパート上の原料濾水速度を遅くするとともに、好ましくはＪｅｔ／Ｗｉｒｅ比（抄紙時における紙料ジェット速度とワイヤー速度の比）を９０％〜８０％にコントロールしつつ抄造を行う。そして、その結果、紙の繊維配向角度を長網ワイヤーの走行方向線を軸として−１０°〜＋１０°の範囲（絶対値１０度以内）に集中させることを基本思想とする。
【０００５】
原料パルプの種類としては、アスペクト比（繊維の長さと直径の比）の大きい針葉樹パルプが引張り強度が強く、強靭な紙となるので好適である。
【０００６】
本願発明に使用する粘度コントロール剤としては、ポリエチレンオキサイド（ＰＥＯ）やポリアクリルアミド（ＰＡＭ）等の合成系およびグアダム等の天然系がある。合成系は天然系と比較して少ない添加量で高い効果が得られるため好適であり、その添加量は、絶乾パルプ重量あたり０．０１％〜１．０％とするのが好適である。
【０００７】
粘度コントロール剤の添加量が０．０１％未満では、原料スラリーの粘度コントロールができないため、必要とする繊維配向調整効果が得られず、１．０％を超えると粘度が過度に上昇し、原料濾水速度が遅くなり、ワイヤー上での地合い調整できる範囲を超えてプレスパート付近まで水切れ線が達するため、地合い不良や毛布汚れが発生する。
【０００８】
長網抄紙機のワイヤーパート上における原料濾水速度（フリーネス）は、ＣＳＦ４５０ＣＣ〜７００ＣＣの範囲とするのがよい（さらに好ましくは、５５０ＣＣ〜６５０ＣＣの範囲がよい）。フリーネスが、ＣＳＦ４５０ＣＣ未満では引裂強度が不足し、７００ＣＣをこえると引張強度が不足する。
以上のようにして製造される撚り加工紙製品用原紙は、米坪３５ｇ／ｍ２以下で、縦引張強度が２．０ｋｇ以上、好適には２．０〜４．０ｋｇの範囲とするのがよい。縦引張強度が２．０ｋｇ未満では、撚り加工時に紙切れが発生したり、撚り加工して紐状の紙製品とした場合に、十分な強度が得られないため不適である。また、横引裂強度は、米坪３５ｇ／ｍ２以下で１００ｍＮ以上、好適には１００ｍＮ〜３００ｍＮの範囲とするのがよい。横引裂強度が１００ｍＮ未満では、撚り加工時に横裂けによる紙切れが発生しやすくなり不適である。
【０００９】
引張強度を向上させるためにフリーネスを下げると引裂強度が低下し、反対に引裂強度を向上させるためにフリーネスを上げると引張強度が低下する。従って、引張強度と引裂強度をバランス良く調整することが重要である。つまり、好適には、縦引張強度は２．０〜４．０ｋｇの範囲とし、横引裂強度は１００〜３００ｍＮの範囲とするのがよい。
【００１０】
また、引張強度のＹ／Ｔ比（横／縦比）は１０〜４０％の範囲とするのがよい。Ｙ／Ｔ比が１０％未満では、抄紙後の巻取り部で筋およびしわが入りやすくなり、４０％超では、紐状の紙製品に加工する際、撚り加工し難くなるため不適である。
【００１１】
本願発明によって製造された原紙は、細く裁断するとともに、撚り加工して中空紐状の紙製品として（たとえば、畳表の材料等として）使用することができる。
【００１２】
【実施例】
以下、本願発明のいくつかの実施例（１〜７）と、本願発明の技術的優位性を示すためのいくつかの比較例（１〜８）を表１に示す。
【００１３】
なお、各実施例及び比較例とも長網抄紙機を使用して抄紙した（比較例１のみ円網抄紙機使用）。
【００１４】
【表１】
2005023483.tif 000002
【００１５】
（注）
操  業  性：生産性のよい場合を〇、劣る場合は×とした。
総合評価：総合的に好結果が得られたものを〇、得られなかったものを×とした。
【００１６】
また、原料パルプとして、実施例１〜８および比較例１〜５においては、ＮＢＫＰ（針葉樹晒パルプ）１００％、比較例６においては、ＬＢＫＰ（広葉樹晒パルプ）１００％、比較例７においては、ＮＢＫＰ：ＬＢＫＰ：機械パルプを５０：３０：２０、比較例８においては、ＮＢＫＰ：機械パルプを８０：２０、でそれぞれ使用した。
【００１７】
＜試験方法＞
原料濾水速度：ＪＩＳ  Ｐ  ８１２１による。
【００１８】
繊維配向角度：株式会社  東洋精機製作所製  配向性試験機で測定した。
【００１９】
縦引張強度：ＪＩＳ  Ｐ  ８１１３による。
【００２０】
横引裂強度：ＪＩＳ  Ｐ  ８１１６による。
【００２１】
＜評  価＞
（１）  各実施例１〜７は、粘度コントロール剤添加量、原料濾水速度、パルプ繊維配向角絶対値、縦引張強度、引張強度のＹ／Ｔ比、横引裂強度等の諸要目において本願発明の範囲内にあり、良好な生産効率を示すとともに、それによって得た紙により高品質の紙製品を得ることができた。
【００２２】
（２）  これに対して、比較例１は円網抄紙機使用であるために操業性（生産性）に劣り、比較例２ないし８は、粘度コントロール剤添加量、原料濾水速度、パルプ繊維配向角絶対値、縦引張強度、引張強度のＹ／Ｔ比、横引裂強度等の諸要目のいずれか１または２以上において、本願発明の範囲外にあり、それぞれよい評価が得られなかった。
【００２３】
【発明の効果】
次に本願発明の効果を説明すると、本願発明によれば、次のような効果がある。
【００２４】
（１）  長網抄紙機を使用しつつ、粘度コントロール剤を添加した紙の原料スラリーを抄紙することにより、紙の繊維配向角度を長網ワイヤーの走行方向線を軸として−１０°〜＋１０°の範囲（絶対値１０度以内）に集中させ、その結果、縦引張強度及び横引裂強度の大きい撚り加工紙製品用原紙を、円網抄紙機と同等以上の生産効率で効率よく抄紙することができる。
【００２５】
（２）  その際、長網抄紙機のワイヤーパートにおける原料濾水速度を、好ましくはＣＳＦ４５０ｃｃ〜７００ｃｃ、さらに好ましくは５５０ｃｃ〜６５０ｃｃの範囲に調整することにより、良好な縦引張強度と横引裂強度を実現することができる。縦引張強度として、米坪３５ｇ／ｍ２以下において２．０ｋｇ〜４．０ｋｇで、引張強度のＹ／Ｔ比が１０〜４０％の範囲がよく、また、横引裂強度としては、米坪３５ｇ／ｍ２以下において１００ｍＮ〜３００ｍＮの範囲が好適である。
【００２６】
（３）  本願発明によって得られる原紙は、撚り加工して紐状紙製品とすることにより、たとえば畳表材料等の用途に利用することができる。